【事件の表示】
　特願２００９−５１７２９０「低屈折率層および高屈折率層の厚み比率が最適化されている耐熱性反射防止被覆を有する光学物品」拒絶査定不服審判事件〔平成２０年　１月　３日国際公開、ＷＯ２００８／０００８４１、平成２１年１１月２６日国内公表、特表２００９−５４１８０８〕について、次のとおり審決する。
【結　論】
　本件審判の請求は、成り立たない。
【理　由】
１　手続の経緯
　本願は、２００７年６月２７日（パリ条約による優先権主張外国庁受理２００６年６月２８日、米国）を国際出願日とする出願であって、平成２５年５月７日に手続補正がなされ、同年６月１７日付けで拒絶査定がなされ、これに対して同年１０月２５日に拒絶査定不服審判が請求されると同時に手続補正がなされたものである。
　
２　本願発明
　平成２５年１０月２５日になされた特許請求の範囲の補正（以下「本件補正」という。）は、本件補正前の請求項１２ないし１５を削除し、請求項１６以降の請求項の項番号を繰り上げ、また、本件補正後の請求項１８が本件補正後の請求項１７を引用するように誤記を訂正したものであり、適法な補正である。
　したがって、本願の請求項１ないし１８に係る発明は、平成２５年１０月２５日になされた手続補正により補正された特許請求の範囲の請求項１ないし１８に記載された事項によりそれぞれ特定されるものであるところ、その請求項１に係る発明は、特許請求の範囲の請求項１に記載されたとおりの次のものと認める。
　
「反射防止特性を有する光学物品で、少なくとも１つの高屈折率層および少なくとも１つの低屈折率層のスタックから構成される多層構造の反射防止被覆を塗工された少なくとも１つの主表面を有する基材から構成され、反射防止被覆の少なくとも１つの低屈折率層はＳｉＯ２およびＡｌ２Ｏ３の混合物を含み、ここに：
　‐　各々の低屈折率層の屈折率が１．５５以下であり、
　‐　各々の高屈折率層の屈折率が１．５５を超えかつ五酸化ニオブ（Ｎｂ２Ｏ５）を含まず、
　‐光学物品の前記塗工主面の平均視感反射率はＲＶ≦１％であり、および：
　（ａ）前記被覆の最外側層の下の反射防止被覆の低屈折率層は各々＜１００ｎｍの物理的厚みであり、次の比率
　　【数１】
が２．１より高く、かつ反射防止被覆がニオブ（Ｎｂ）から構成される副層を含まず、または：
　（ｂ）反射防止被覆は次のものを含む：
　　　‐　≧１００ｎｍの物理的厚みを有しそれが反射防止被覆の最外側層ではない少なくとも１つの低屈折率層、および
　　　‐　≧１００ｎｍの物理的厚みを有しかつ基材から最も遠い反射防止被覆の最外側層ではない低屈折率層の上に位置する、少なくとも１つの高屈折率層および少なくとも１つの低屈折率層、さらに比率
　　【数２】
が２．１より高い。ただし前記ＲＴの計算に考慮される反射防止被覆の層は≧１００ｎｍの物理的厚みを有しかつ基材から最も遠い反射防止被覆の最外側層ではない低屈折率層の上に位置する層のみであるという条件付であり、さらに反射防止被覆がニオブ（Ｎｂ）から構成される副層を含まないことが好ましい。」（以下「本願発明」という。）
　
３　刊行物の記載事項
（１）特開２００３−１９５００３号公報の記載事項
　原査定の拒絶の理由に引用文献１として引用された、本願の優先日前に頒布された刊行物である特開２００３−１９５００３号公報（以下「引用例１」という。）には、次の事項が記載されている（下線は審決で付した。以下同様。）。
　ア　「【特許請求の範囲】
【請求項１】  
硫黄を含有する重合性組成物を硬化して得られる透明樹脂上に形成されたプライマー層と、該プライマー層上に形成されたハードコート層を設けたプラスチックレンズ
（Ａ）．ポリエステル系樹脂
（Ｂ）．粒径１〜１００ミリミクロンのＡｌ，Ｓｎ，Ｓｂ，Ｔａ，Ｃｅ，Ｌａ，Ｆｅ，Ｚｎ，Ｗ，Ｚｒ，Ｉｎ，Ｔｉから選ばれる１種以上の金属酸化物からなる微粒子および／またはＳｉ，Ａｌ，Ｓｎ，Ｓｂ，Ｔａ，Ｃｅ，Ｌａ，Ｆｅ，Ｚｎ，Ｗ，Ｚｒ，Ｉｎ，Ｔｉから選ばれる２種以上の金属酸化物から構成される複合微粒子
（Ｃ）．一般式
【化１】
で表される有機ケイ素化合物 （式中、Ｒ1 は重合可能な反応基を有する有機基、Ｒ2 は炭素数１〜６の炭化水素基である。Ｘ1 は加水分解性基であり、ｎは０または１である。）
（Ｄ）．Ｆｅ（III）を中心金属原子とするアセチルアセトネ−ト
【請求項２】  
請求項１に記載のプラスチックレンズにおいて、さらに低屈折率層と高屈折率層を交互に積層して７層からなる反射防止膜を積層したことを特徴とするプラスチックレンズ
前記反射防止膜は設計主波長λ
0
を４８０ｎｍ以上５６０ｎｍ以下の範囲に持ち、低屈折率層はＳｉＯ
2
層によって構成され、高屈折率層はＴｉＯ
2
層によって構成され、最も基材側にある層を第１層として順に層番号をつけて最外層を第７層として、各層の設計主波長における屈折率をｎｋ（ｋは各層番号）、光学的膜厚をλｋ（ｋは各層番号）とした場合、各層の屈折率は
１．４３≦ｎ１，ｎ３，ｎ５，ｎ７≦１．４８
２．２４≦ｎ２，ｎ４，ｎ６≦２．４５
の関係にあり、各層の光学的膜厚はλ
0
を設計主波長としたとき、
０．０５λ
0
≦λ
1
≦０．１０λ
0
０．０５λ
0
≦λ
2
≦０．０９λ
0
０．０８λ
0
≦λ
3
≦０．１１λ
0
０．１４λ
0
≦λ
4
≦０．２４λ
0
０．０４λ
0
≦λ
5
≦０．０９λ
0
０．１１λ
0
≦λ
6
≦０．１８λ
0
０．２４λ
0
≦λ
7
≦０．２９λ
0
の関係にある反射防止膜を有する
眼鏡用プラスチックレンズ
　
　イ　「【０００４】
【発明が解決しようとする課題】高屈折率のプラスチックレンズ基材としては、チオウレタン樹脂（屈折率１．６０以上）、チオエポキシ樹脂（屈折率１．７０以上）等が挙げられるが、これらは分子内に硫黄を含有させることで、屈折率を上げている。これら硫黄を含有する重合性組成物を硬化して得られる透明樹脂は一般に耐候性に劣り、時間の経過とともにレンズ基材が黄変したり、また表面処理層の密着性が低下し、表面処理層がはがれ、外観上好ましくない状態になりやすい。その為、
本発明は各種品質（外観、耐擦傷性、耐熱性、耐湿性、耐衝撃性、耐候性、レンズ基材と表面処理層との密着性、耐久性等）
、特に耐候性、密着性の優れたプラスチックレンズを提供することを目的とし
　
　ウ　「【００１５】
【発明の実施の形態】実施例により本発明を更に詳しく説明するが、本発明はこれらに限定されるものではない。
【００１６】（実施例１）
（１）プライマー用組成物の調製および塗布硬化
市販のポリエステル樹脂…「ペスレジンＡ−１６０Ｐ」（高松油脂株式会社、水分散エマルション、固形分濃度２７％）１００部に、酸化チタン系複合微粒子は「オプトレイク１１３０Ｆ−２（Ａ−８）」（触媒化成工業株式会社製、Ｆｅ2 Ｏ3 ／ＴｉＯ2 ＝０．０２、ＳｉＯ2 ／ＴｉＯ2 ＝０．１１、粒径：１０ｍμ、固形分濃度：３０％、分散溶媒：メチルアルコール、表面処理：テトラエトキシシラン）８４部、希釈溶剤としてメチルアルコール６４０部、レベリング剤としてシリコーン系界面活性剤（日本ユニカー製「ＳＩＬＷＥＴ Ｌ−７７」）１部を混合し、均一な状態になるまで攪拌し、これをプライマー用組成物とした。この
プライマー組成物を
チオウレタン樹脂のプラスチックレンズ基材（屈折率１．６７
上に浸漬法
にて塗布し
塗布したレンズ基材は１００℃で１５分間加熱硬化処理して基材上に０．８μｍのプライマー層を形成
【００１７】（２）
ハードコート用組成物
ブチルセロソルブ１４４部、メタノール分散二酸化チタン−二酸化ジルコニウム−二酸化ケイ素複合微粒子ゾル（触媒化成工業（株）製、固形分濃度２０重量％）６０３部、を混合した後、γ−グリシドキシプロピルトリメトキシシラン１７０部を混合した。この混合液に０．０５Ｎ塩酸水溶液６０部を撹拌しながら滴下し、さらに４時間撹拌後一昼夜熟成させた後、Ｆｅ（III）アセチルアセトネート０．２部、シリコン系界面活性剤（日本ユニカー（株）製、商品名「Ｌ−７００１」）０．３部を添加し４時間撹拌後一昼夜熟成させて塗液とした。
【００１８】
この組成物を
プライマー層を形成したプラスチックレンズ基材上に浸漬法
にて塗布した塗布したプラスチックレンズ基材は１２０℃で１２０分間加熱硬化処理して基材上に膜厚２．１μｍのハードコート層を形成
【００１９】（３）反射防止膜の形成
（２）で得られた
プライマー層とハードコート層を形成したプラスチックレンズ基材上に反射防止膜を構築した
ＳｉＯ
2
層の成膜は、真空蒸着法
で行った
ＴｉＯ
2
層の成膜は、イオンアシスト蒸着法
で行った
基材側から数えて、第１層は０．０８３λ
0
の光学膜厚を持つＳｉＯ
2
層（屈折率１．４５）、第２層は０．０７０λ
0
の光学膜厚を持つＴｉＯ
2
層（屈折率２．３６）、第３層は０．１０λ
0
の光学膜厚を持つＳｉＯ
2
層、第４層は０．１８λ
0
の光学膜厚を持つＴｉＯ
2
層、第５層は０．０６５λ
0
の光学膜厚を持つＳｉＯ
2
層、第６層は０．１４λ
0
の光学膜厚を持つＴｉＯ
2
層、第７層は０．２６λ
0
の光学膜厚を持つＳｉＯ
2
層
・・・（以下略）・・・」
　
　エ　上記アないしウの記載からみて、引用例１には、
「外観、耐擦傷性、耐熱性、耐湿性、耐衝撃性、耐候性、レンズ基材と表面処理層との密着性、耐久性等の各種品質、特に耐候性、密着性の優れたプラスチックレンズを提供することを目的とし、
　硫黄を含有する重合性組成物を硬化して得られる透明樹脂上に形成されたプライマー層と、該プライマー層上に形成されたハードコート層を設け、さらに低屈折率層と高屈折率層を交互に積層して７層からなる反射防止膜を積層したプラスチックレンズであって、
　前記反射防止膜は、
　設計主波長λ0を４８０ｎｍ以上５６０ｎｍ以下の範囲に持ち、
　低屈折率層はＳｉＯ2層によって構成され、
　高屈折率層はＴｉＯ2層によって構成され、
　最も基材側にある層を第１層として順に層番号をつけて最外層を第７層として、各層の設計主波長における屈折率をｎｋ（ｋは各層番号）、光学的膜厚をλｋ（ｋは各層番号）とした場合、各層の屈折率は、
　１．４３≦ｎ１，ｎ３，ｎ５，ｎ７≦１．４８
　２．２４≦ｎ２，ｎ４，ｎ６≦２．４５
の関係にあり、
　各層の光学的膜厚はλ0を設計主波長としたとき、
　０．０５λ0≦λ1≦０．１０λ0
　０．０５λ0≦λ2≦０．０９λ0
　０．０８λ0≦λ3≦０．１１λ0
　０．１４λ0≦λ4≦０．２４λ0
　０．０４λ0≦λ5≦０．０９λ0
　０．１１λ0≦λ6≦０．１８λ0
　０．２４λ0≦λ7≦０．２９λ0
の関係にあり、
　具体例として、
　プライマー組成物を屈折率１．６７のチオウレタン樹脂のプラスチックレンズ基材上に浸漬法にて塗布し、塗布したプラスチックレンズ基材を１００℃で１５分間加熱硬化処理して基材上に０．８μｍのプライマー層を形成し、
　プライマー層を形成したプラスチックレンズ基材上にハードコート用組成物を浸漬法にて塗布し、塗布したプラスチックレンズ基材を１２０℃で１２０分間加熱硬化処理して基材上に膜厚２．１μｍのハードコート層を形成し、
　プライマー層とハードコート層を形成したプラスチックレンズ基材上にＳｉＯ2層（屈折率１．４５）を真空蒸着法で成膜し、ＴｉＯ2層（屈折率２．３６）をイオンアシスト蒸着法で成膜して７層からなる反射防止膜を構築し、各層の光学的膜厚を
　λ1＝０．０８３λ0
　λ2＝０．０７０λ0
　λ3＝０．１０λ0
　λ4＝０．１８λ0
　λ5＝０．０６５λ0
　λ6＝０．１４λ0
　λ7＝０．２６λ0
  とした、
　反射防止膜を有する眼鏡用プラスチックレンズ。」の発明（以下「引用発明」という。）が記載されているものと認められる。
　
（２）国際公開第２００５／０５９６０３号の記載事項
　原査定の拒絶の理由に引用文献４として引用された、本願の優先日前に頒布された刊行物である国際公開第２００５／０５９６０３号（以下「引用例２」という。）には、次の事項が記載されている。
　ア　「REVENDICATIONS
  1. Article d'optique comprenant un substrat transparent en verre organique ou mine´ral, ayant des faces principales avant et arrie｀re, l'une au moins desdites faces principales comportant un reve＾tement anti-reflets multicouches, caracte´rise´ en ce que ledit reve＾tement anti-reflets comprend au moins deux couches, absorbant dans le visible et comprenant un oxyde de titane sous-stoechiome´trique, les couches absorbant dans le visible e´tant telles que le facteur relatif de transmission de la lumie｀re visible Tv est re´duit d'au moins 10 %, de pre´fe´rence d'au moins 40 %, et mieux encore d'au moins 80 %, par rapport au me＾me article ne comportant pas lesdites couches absorbant dans le visible.」（１４頁３〜１２行）
（審決注：便宜的に、原文（フランス語）の「accent aigu（アクサンテギュ）」は「e´」のように表記し、「accent grave（アクサングラーブ）」は「e｀」のように表記し、「accent circonflexe（アクサンシルコンフレクス）」は「e＾」のように表記した。以下同じ。）
日本語訳（引用例２の日本語ファミリである特表２００７−５２０７３８号公報を参考に当審が翻訳。なお、括弧書き（【】）は、特表２００７−５２０７３８号公報の対応する段落を表している。以下同じ。）：
「特許請求の範囲
　１．
有機又は無機ガラスでできた透明基質を有し、主要面と裏面を持ち、前記主要面の少なくとも一つが多層抗反射コーティングを有し、そこでは前記抗反射コーティングが不足当量酸化チタンを含む少なくとも二つの可視光吸収層を含み、その可視光吸収層において、可視光吸収層を含まない同様のものと比較して可視光の相対透過特性Ｔｖが１０％以上、好ましくは４０％以上、さらに好ましくは８０％以上減少している光学体
　
　イ　「3. Article selon la revendication 1 ou 2, caracte´rise´ en ce que le substrat est en verre organique.」（１４頁１７〜１８行）
日本語訳：
「３．
基質が有機ガラスよりなる請求項１
に記載の光学体
　
　ウ　「5. Article selon l'une quelconque des revendications pre´ce´dentes, caracte´rise´ en ce que le reve＾tement anti-reflets forme´ sur l'une au moins des faces du substrat comprend un empilement de couches alterne´es de haut indice (HI) de re´fraction et de bas indice de re´fraction (BI) dans lequel :
 - l'une au moins des couches absorbant dans le visible est une couche haut indice (HI) comprenant un oxyde de titane sous- stoechiome´trique, et
 - l'une au moins des couches de bas indice (BI) comprend un me´lange d'oxyde de silicium et d'oxyde d'aluminium.」（１４頁２１〜２９行）
日本語訳：
「５．
少なくとも一つの基質表面に形成された抗反射コーティングが選択的に高屈折率（ＨＩ）及び低屈折率（ＬＩ）層の積層状態を含み、そこでは：
−少なくとも一つの可視光吸収層が不足当量酸化チタンを含む高屈折率（ＨＩ）層で、
−少なくとも一つの低屈折率（ＬＩ）層が酸化シリコンと酸化アルミニウムの混合物を含む、
請求項１〜４のいずれかに記載の光学体
（審決注：「haut indice de re´fraction」及び「haut indice」を英語表記すると「high refractive index」及び「high index」となり、その略号は仏語、英語のいずれでも「ＨＩ」となることから、「高屈折率（ＨＩ）」と訳したが、「bas indice de re´fraction」及び「bas indice」は、英語表記すると「low refractive index」及び「low index」となり、我が国では、その略号として仏語に基づく「ＢＩ」よりも英語に基づく「ＬＩ」の方がより一般的であることから、「低屈折率（ＬＩ）」と訳した。以下同じ。）
　
　エ　「L'invention a donc pour objet de fournir un article d'optique, notamment un verre ophtalmique, colore´ reme´diant aux inconve´nients de l'art ante´rieur ainsi qu'un proce´de´ de fabrication d'un tel article.
 L'invention a encore pour objet de fournir un article tel que de´fini ci- dessus comportant sur au moins une de ses faces principales, de pre´fe´rence sa face concave arrie｀re, un reve＾tement anti-reflets absorbant dans le visible, pre´sentant une coloration homoge｀ne, stable dans le temps et re´sistant aux UV.
 L'invention a e´galement pour objet de fournir un proce´de´ de de´po＾t d'un reve＾tement anti-reflets tel que de´fini ci-dessus par e´vaporation sous vide, sans chauffage du substrat.
 Selon l'invention, l'article d'optique comprend un substrat transparent en verre organique ou mine´ral ayant des faces principales avant et arrie｀re, l'une au moins desdites faces principales comportant un reve＾tement antireflets multi-couches, pre´sentant une coloration homoge｀ne, stable dans le temps et re´sistant aux UV, caracte´rise´ en ce que ledit reve＾tement anti-reflets comprend au moins deux couches comprenant un oxyde de titane sous- stoechiome´trique, absorbant dans le visible et diminuant le facteur de transmission (Tv) de l'article dans le visible d'au moins 10 %, de pre´fe´rence d'au moins 40 %, et mieux encore d'au moins 80 %, par rapport au me＾me article d'optique non reve＾tu du reve＾tement anti-reflets selon l'invention.」（２頁１７行〜３頁２行）
日本語訳：
「本発明の目的は、先行技術の欠点を克服した光学体、特に、色付き眼レンズのような光学体、及びその製造方法を提供することである。
　
本発明の更なる目的は、少なくとも主要面の一方に、好ましくは凹部裏面に、可視光吸収性抗反射コーティングで、
経時的に安定で抗紫外線である
光学体を提供することである
　本発明の更なる目的は、基質を過熱することなしに、例えば上記で定義したような、真空蒸発によって抗反射コーティングを蒸着するための方法を提供することである。
　
本発明の光学体は、主要前面及び裏面を有する有機
材を原料とする透明基質からなり、前記主要面の少なくとも一方に多層、抗反射コーティングを有し、
経時的に安定で、抗紫外線であり、そこでは前記抗反射コーティングは不足当量酸化チタンを有する少なくとも二層を含み
　
　オ　「Selon un mode de re´alisation particulie｀rement avantageux de la pre´sente invention, le reve＾tement anti-reflets forme´ sur l'une au moins des faces du substrat comprend un empilement de couches alterne´es de haut indice (HI) et de bas indice (BI), dans lequel :
 - l'une au moins des couches de haut indice de re´fraction (HI) est constitue´e d'une couche absorbant dans le visible comprenant un oxyde de titane sous-stoechiome´trique, et
 - l'une au moins des couches de bas indice de re´fraction (BI) comprend un me´lange d'oxyde de silicium (SiO2) et d'oxyde d'aluminium (Al2O3).
 Dans un tel mode de re´alisation, l'une au moins des couches absorbantes a｀ base d'oxyde de titane sous-stoechiome´trique est une couche de haut indice de re´fraction (HI), tandis que l'autre couche a｀ base de SiO2 et d'Al2O3 est une couche de bas indice (BI). La couche BI (SiO2/Al2O3) comprend pre´fe´rentiellement de 1 a｀ 5% en poids d'Al2O3 par rapport au poids total de SiO2/Al2O3.」（５頁６〜２１行）
日本語訳：「
本発明の特に有利な態様では、基質の少なくとも一方の面に形成された抗反射コーティングは、交互に高屈折率（ＨＩ）及び低屈折率（ＬＩ）の層の積層状態を含み、そこでは：
−少なくとも一つの高屈折率（ＨＩ）層は、不足当量酸化チタンを含む可視光吸収層で作られ、
−少なくとも一つの低屈折率（ＬＩ）層は、酸化シリコン（ＳｉＯ
２
）及び酸化アルミニウム（Ａｌ
２
Ｏ
３
）を含む
　
この型の態様では、少なくとも一つの不足当量酸化チタンベース吸収性層は、高屈折率（ＨＩ）であり、残りのＳｉＯ
２
及びＡｌ
２
Ｏ
３
ベース層は低屈折率（ＬＩ）である
好ましくは、ＬＩ層（ＳｉＯ
２
／Ａｌ
２
Ｏ
３
）は、ＳｉＯ
２
／Ａｌ
２
Ｏ
３
の総重量に対してＡｌ
２
Ｏ
３
の重量で１から５％含む
　
　カ　「La couche de bas indice de re´fraction (BI) a｀ base d'un me´lange d'oxyde de silicium et d'oxyde d'aluminium pre´sente essentiellement deux effets. D'une part, elle permet d'ame´liorer l'homoge´ne´ite´ de la coloration sur l'ensemble de la surface optique de l'article optique, et, d'autre part, elle permet d'ame´liorer la dure´e de vie du reve＾tement anti-reflets, et sa re´sistance aux de´gradations exte´rieures, en particulier aux U V.」（５頁２６〜３１行）
日本語訳：「
酸化シリコンと酸化アルミニウムの混合物をベースとした低屈折率（ＬＩ）層が二つの主要な効果を提供する
効果
光学体の光学表面全体の発色の均一性を向上させる
、及び
効果
抗反射コーティングの寿命と外部劣化、特に紫外放射に対する耐久性を向上させる
　
　キ　上記アないしカの記載からみて、引用例２には、
「有機ガラスでできた透明基質を有し、主要面と裏面を持ち、前記主要面の少なくとも一つが多層抗反射コーティングを有し、
　少なくとも一つの基質表面に形成された抗反射コーティングが選択的に高屈折率（ＨＩ）及び低屈折率（ＬＩ）層の積層状態を含み、そこでは：
−少なくとも一つの可視光吸収層が不足当量酸化チタンを含む高屈折率（ＨＩ）層で、
−少なくとも一つの低屈折率（ＬＩ）層が酸化シリコン（ＳｉＯ２）と酸化アルミニウム（Ａｌ２Ｏ３）の混合物を含み、該低屈折率（ＬＩ）層（ＳｉＯ２／Ａｌ２Ｏ３）は、ＳｉＯ２／Ａｌ２Ｏ３の総重量に対してＡｌ２Ｏ３を重量で１ないし５％含み、
　前記可視光吸収層において、可視光吸収層を含まない同様のものと比較して可視光の相対透過特性Ｔｖが１０％以上、好ましくは４０％以上、さらに好ましくは８０％以上減少している光学体は、経時的に安定で、抗紫外線であり、
　前記酸化シリコン（ＳｉＯ２）と酸化アルミニウム（Ａｌ２Ｏ３）の混合物をベースとした低屈折率（ＬＩ）層は、光学体の光学表面全体の発色の均一性を向上させる効果、及び、抗反射コーティングの寿命と外部劣化、特に紫外放射に対する耐久性を向上させる効果の二つの主要な効果を提供する」こと（以下「引用例２記載の技術的事項」という。）が記載されているものと認められる。
　
４　対比
　本願発明と引用発明とを対比する。
（１）引用発明の「『反射防止膜を有す』る、『プラスチックレンズ』又は『眼鏡用プラスチックレンズ』」、「高屈折率層」、「低屈折率層」、「『低屈折率層と高屈折率層を交互に積層し』た『７層からなる反射防止膜』」及び「『透明樹脂』、『プラスチックレンズ基材』、『レンズ基材』、『基材』」は、それぞれ、本願発明の「『反射防止特性を有す』る『光学物品』」、「高屈折率層」、「低屈折率層」、「『少なくとも１つの高屈折率層および少なくとも１つの低屈折率層のスタックから構成され』た『多層構造の反射防止被覆』」及び「基材」に相当する。
　 
（２）引用発明の「光学物品（プラスチックレンズ又は眼鏡用プラスチックレンズ）」は、「基材（透明樹脂）」上に形成されたプライマー層と、該プライマー層上に形成されたハードコート層を設け、さらに低屈折率層と高屈折率層を交互に積層して７層からなる反射防止膜を積層したプラスチックレンズであって、具体例としては、プライマー組成物を「基材（プラスチックレンズ基材）」上に浸漬法にて塗布し、塗布した「基材（レンズ基材）」を１００℃で１５分間加熱硬化処理して「基材（基材）」上に０．８μｍのプライマー層を形成し、プライマー層を形成した「基材（プラスチックレンズ基材）」上にハードコート用組成物を浸漬法にて塗布し、塗布した「基材（プラスチックレンズ基材）」を１２０℃で１２０分間加熱硬化処理して「基材（基材）」上に膜厚２．１μｍのハードコート層を形成し、プライマー層とハードコート層を形成したプラスチックレンズ基材上にＳｉＯ2層を真空蒸着法で成膜し、ＴｉＯ2層をイオンアシスト蒸着法で成膜して「少なくとも１つの高屈折率層および少なくとも１つの低屈折率層のスタックから構成される多層構造の反射防止被覆（７層からなる反射防止膜）」を構築したものであるから、本願発明の「光学物品」と、「反射防止特性を有する」点、及び、「少なくとも１つの高屈折率層および少なくとも１つの低屈折率層のスタックから構成される多層構造の反射防止被覆を塗工された少なくとも１つの主表面を有する基材から構成され」る点で一致する。
　
（３）引用発明の「多層構造の反射防止被覆（７層からなる反射防止膜）」は、最も基材側にある層を第１層として順に層番号をつけて最外層を第７層として、各層の設計主波長における屈折率をｎｋ（ｋは各層番号）とした場合、各層の屈折率は、１．４３≦ｎ１，ｎ３，ｎ５，ｎ７≦１．４８、２．２４≦ｎ２，ｎ４，ｎ６≦２．４５の関係にあるのであるから、引用発明は、低屈折率層であることが明らかである第１層、第３層、第５層、第７層の屈折率を１．４３〜１．４８の範囲内とし、高屈折率層であることが明らかである第２層、第４層、第６層の屈折率を２．２４〜２．４５の範囲内とするものである。また、引用発明の具体例では、７層のうち４層ある低屈折率層の材料はすべて屈折率１．４５のＳｉＯ2であり、同じく３層ある高屈折率層の材料はすべて屈折率２．３６のＴｉＯ2層である。したがって、引用発明の「反射防止被覆（反射防止膜）」と、本願発明の「反射防止膜」とは、「各々の低屈折率層の屈折率が１．５５以下であり、各々の高屈折率層の屈折率が１．５５を超えかつ五酸化ニオブ（Ｎｂ２Ｏ５）を含ま」ない点で一致する。
　
（４）引用発明の具体例では、低屈折率層をＳｉＯ2層（屈折率（「ｎL」とする。）＝１．４５）とし高屈折率層をＴｉＯ2層（屈折率（「ｎH」とする。）＝２．３６）として「多層構造の反射防止被覆（７層からなる反射防止膜）」を構築し、λ0を設計主波長、ｋを各層番号、λkを各層の光学的膜厚としたとき、λ1＝０．０８３λ0、λ2＝０．０７０λ0、λ3＝０．１０λ0、λ4＝０．１８λ0、λ5＝０．０６５λ0、λ6＝０．１４λ0、λ7＝０．２６λ0としている。ここで、設計主波長λ0は４８０ｎｍ以上５６０ｎｍ以下の範囲であるから、物理的厚みが最も厚くなるλ0＝５６０ｎｍを採用して各層の物理的厚み（「ｄk」とする。）を求めると、次のようになる。
　ｄ1＝０．０８３λ0／ｎL＝０．０８３×５６０／１．４５＝３２．０６
　ｄ2＝０．０７０λ0／ｎH＝０．０７０×５６０／２．３６＝１６．６１
　ｄ3＝０．１０λ0／ｎL＝０．１０×５６０／１．４５＝３８．６２
　ｄ4＝０．１８λ0／ｎH＝０．１８×５６０／２．３６＝４２．７１
　ｄ5＝０．０６５λ0／ｎL＝０．０６５×５６０／１．４５＝２５．１０
　ｄ6＝０．１４λ0／ｎH＝０．１４×５６０／２．３６＝３３．２２
　ｄ7＝０．２６λ0／ｎL＝０．２６×５６０／１．４５＝１００．４
　すなわち、引用発明の具体例においては、低屈折率層の中で物理的厚みが最も厚い層は最外側層である第７層（１００．４ｎｍ）であり、かつ、それ以外に厚さ１００ｎｍ以上の低屈折率層はないから、上記具体例は、「被覆の最外側層の下の反射防止被覆の低屈折率層」が「各々＜１００ｎｍの物理的厚み」であるとの条件を満たす。したがって、上記具体例の反射防止被覆のＲTを求めると、次のようになる。
  ＲT＝（反射防止被覆の低屈折率層の物理的厚みの合計）／（反射防止被覆の低屈折率層の物理的厚みの合計）＝（ｄ1＋ｄ3＋ｄ5＋ｄ7）／（ｄ2＋ｄ4＋ｄ6）＝（３２．０６＋３８．６２＋２５．１０＋１００．４）／（１６．６１＋４２．７１＋３３．２２）＝２．１２
　よって、引用発明は、ＲT＝（反射防止被覆の低屈折率層の物理的厚みの合計）／（反射防止被覆の低屈折率層の物理的厚みの合計）が２．１より高い具体例を含む発明である。また、引用発明の反射防止被覆がニオブから構成される副層を含まないことは明らかであるから、引用発明の「反射防止被覆（反射防止膜）」は、本願発明の「反射防止被覆」と、「被覆の最外側層の下の反射防止被覆の低屈折率層は各々＜１００ｎｍの物理的厚みであり、次の比率
　　【数１】
が２．１より高く、かつ反射防止被覆がニオブから構成される副層を含ま」ない点で一致する。
　
（５）上記（１）ないし（４）からみて、本願発明と引用発明とは、
「反射防止特性を有する光学物品で、少なくとも１つの高屈折率層および少なくとも１つの低屈折率層のスタックから構成される多層構造の反射防止被覆を塗工された少なくとも１つの主表面を有する基材から構成され、ここに：
　‐　各々の低屈折率層の屈折率が１．５５以下であり、
　‐　各々の高屈折率層の屈折率が１．５５を超えかつ五酸化ニオブ（Ｎｂ２Ｏ５）を含まず、
　‐および：
　（ａ）前記被覆の最外側層の下の反射防止被覆の低屈折率層は各々＜１００ｎｍの物理的厚みであり、次の比率
　　【数１】
が２．１より高く、かつ反射防止被覆がニオブ（Ｎｂ）から構成される副層を含まない。」である点で一致し、次の点で相違する。
　
相違点１：
　前記「反射防止被覆の少なくとも１つの低屈折率層」が、
　本願発明では、「ＳｉＯ２およびＡｌ２Ｏ３の混合物を含」むのに対して、
　引用発明では、ＳｉＯ２のみを含む点。
　
相違点２：
　前記「光学物品」の「塗工主面」の「平均視感反射率」が、
　本願発明では、「ＲＶ≦１％」であるのに対して、
　引用発明では、不明である点。
　
５　判断
（１）相違点１について
　ア　引用発明は、外観、耐擦傷性、耐熱性、耐湿性、耐衝撃性、耐候性、レンズ基材と表面処理層との密着性、耐久性等の各種品質、特に耐候性、密着性の優れたプラスチックレンズを提供することを目的としているから、引用発明の外観、耐擦傷性、耐熱性、耐湿性、耐衝撃性、耐候性、レンズ基材と表面処理層との密着性、耐久性等をさらに優れたものとする技術が存在した場合、当業者が引用発明に対して当該技術を導入しようとする動機づけがあるというべきである。
　イ　引用例２記載の技術的事項（上記３（２）キ参照。）は、有機ガラスでできた透明基質を有し、主要面と裏面を持ち、前記主要面の少なくとも一つが多層抗反射コーティングを有し、少なくとも一つの基質表面に形成された抗反射コーティングが選択的に高屈折率（ＨＩ）及び低屈折率（ＬＩ）層の積層状態を含み、少なくとも一つの可視光吸収層が不足当量酸化チタンを含む高屈折率（ＨＩ）層で、少なくとも一つの低屈折率（ＬＩ）層が酸化シリコン（ＳｉＯ２）と酸化アルミニウム（Ａｌ２Ｏ３）の混合物を含む光学体であって、前記可視光吸収層において、可視光吸収層を含まない同様のものと比較して可視光の相対透過特性Ｔｖが１０％以上、好ましくは４０％以上、さらに好ましくは８０％以上減少している光学体は、経時的に安定で（すなわち耐久性に優れ）、抗紫外線であり（すなわち耐候性に優れ）、前記酸化シリコン（ＳｉＯ２）と酸化アルミニウム（Ａｌ２Ｏ３）の混合物をベースとした低屈折率（ＬＩ）層は、光学体の光学表面全体の発色の均一性を向上させる効果を奏する（すなわち外観が優れる）とともに、抗反射コーティングの寿命（すなわち耐久性）と外部劣化、特に紫外放射に対する耐久性（すなわち対候性）を向上させる効果を奏するから、当業者が、引用発明に対して引用例２記載の技術的事項を導入しようとする動機づけがある。
　ウ　上記ア、イからみて、当業者が、引用発明において、低屈折率層をＳｉＯ２層に替えてＳｉＯ２とＡｌ２Ｏ３の混合物を含む層（ただし、ＳｉＯ２／Ａｌ２Ｏ３の総重量に対してＡｌ２Ｏ３を重量で１ないし５％の範囲で含み、当該ＳｉＯ２とＡｌ２Ｏ３の混合物を含む層の屈折率は１．４８を超えない）となすこと、すなわち、相違点１に係る本願発明の構成となすことは、当業者が引用例２記載の技術的事項に基づいて容易になし得た程度のことである。
　エ　なお、請求人が平成２５年１２月１２日に提出した、審判請求書の【請求の理由】の項目を補正する手続補正書（方式）６頁の「（小括）」において、請求人は、「審査官殿は、本願発明の耐熱性を改善した、特に、温度差に耐えうる複層反射防止被覆を備える基材からなる光学物品を提供する課題を適切に検討しておらず、進歩性の評価を日本の審査基準に則って行っていないと思料します。すなわち、本願発明の場合、請求項に係る発明と引用文献１または引用文献２との違いが、本願発明の課題、つまり、光学物品の耐熱性の向上、のベースであり、引用文献１の［０００４］段落に記載されているような、光学物品の耐久性を向上させることではありません。発明が進歩性を有するか否かを評価する際に考慮する発明の課題は、本願の内容と一致していなければなりませんが、審査官殿が挙げた課題は一致していません。審査官殿が挙げた課題には、本願発明が従来技術に対して与える技術的貢献が考慮されていません」などと主張するが、我が国の審査基準には、「（本願の請求項に係る発明の課題とは）別の課題を有する引用発明に基づいた場合であっても、別の思考過程により、当業者が請求項に係る発明の発明特定事項に至ることが容易であったことが論理づけられたときは、課題の相違にかかわらず、請求項に係る発明の進歩性を否定することができる。」と記載されている（特許・実用新案審査基準　第II部　第２章　2.5(2)丸付き数字の２「課題の共通性」参照。）から、原査定をした審査官が我が国の審査基準に則っていないなどということはなく、請求人の上記主張はこれを採用することができない。
　
（２）相違点２について
　ア　原査定の拒絶の理由に引用文献３として引用された、本願の出願前に頒布された刊行物である特開平１０−２６８１０７号公報には、反射防止膜付合成樹脂レンズについて記載されており、さらに、基材として「屈折率が１．６６である含硫ウレタン樹脂レンズ」を用い、「基材側から　第１層　ＳｉＯ２層（屈折率１．４６）を光学膜厚０．１００λc　ＴｉＯ2層（屈折率２．３０）を光学膜厚０．０９０λc　ＳｉＯ２層（屈折率１．４６）を光学膜厚０．１００λc　第２層　ＴｉＯ2層（屈折率２．２０〜２．３０）を光学膜厚０．５１０λc　第３層　ＳｉＯ２層（屈折率１．４６）を光学膜厚０．２５０λc　となるように積層し」た反射防止膜の「片面の視感反射率が０．２％以下」であること（【００２４】（実施例１）参照。）、基材として「屈折率が１．６０である含硫ウレタン樹脂レンズ」を用い、「基材側から　第１層　ＳｉＯ２層（屈折率１．４６）を光学膜厚０．１０５λc　第２層　ＴｉＯ2層（屈折率２．３０）を光学膜厚０．０８０λc　第３層　ＳｉＯ２層（屈折率１．４６）を光学膜厚０．１０５λc　第４層　ＴｉＯ2層（屈折率２．３０）を光学膜厚０．５２０λc　ＳｉＯ２層（屈折率１．４６）を光学膜厚０．２５０λc　となるように積層し」た反射防止膜の「片面の視感反射率が０．３％程度」であること（【００３０】（比較例２）参照。）、及び、実施例１の反射防止膜の分光反射率が、【図１】からみて、その平均反射率が１％以下（０．６％程度）であること、が記載されている。これらの記載からみて、本願の優先日前に、基材として屈折率が１．６０〜１．６６程度の含硫ウレタン樹脂レンズを用い、基材側からみて第１層、第３層及び第５層を屈折率１．４６のＳｉＯ２層、第２層及び第４層を屈折率２．３０のＴｉＯ2層とした５層構造の反射防止膜であって、その平均視感反射率が１％以下のもの（以下「先行例」という。）が存在していたと認められる
　イ　低屈折率層と高屈折率層を交互に積層した多層反射防止膜においては、一般に、積層数が多いほど広い帯域に渡って反射率が低減する傾向にあることが本願の優先日前に技術常識であった（例えば、特開２００１−１１６９０４号公報（【０００２】参照。）、特開平９−１９７１０２号公報（【００３３】参照。））。
　ウ　引用発明は反射防止膜を積層したプラスチックレンズに関する発明であり、平均視感反射率が低い方が好ましいものであることが自明であるところ、上記アの先行例の存在及び上記イの技術常識からみて、先行例と同様に基材として屈折率１．６６前後の含硫ウレタン樹脂レンズを用い、低屈折率層がＳｉＯ２層で高屈折率層がＴｉＯ2層であり、かつ、積層数が先行例より多い７層構造の反射防止膜を有する引用発明において、当該反射防止膜の平均視感反射率を１．０％以下とすることが当業者にとって困難であったとは考えられないから、引用発明において、反射防止膜側の平均視感反射率を１．０％以下とすることは当業者が容易になし得た程度のことであるというべきである。
　エ　引用発明において、低屈折率層をＳｉＯ２層に替えてＳｉＯ２とＡｌ２Ｏ３の混合物を含む層（ただし、ＳｉＯ２／Ａｌ２Ｏ３の総重量に対してＡｌ２Ｏ３を重量で１ないし５％の範囲で含み、当該ＳｉＯ２とＡｌ２Ｏ３の混合物を含む層の屈折率は１．４８を超えない）となした場合の平均視感反射率ＲＶの変化について検討する。
（ア）本願の参考例１（平成２５年５月７日になされた手続補正により補正される前の実施例１）と実施例１（同実施例２）とを比較すると、低屈折率層の材料が前者はＳｉＯ２で後者はＳｉＯ２／Ａｌ２Ｏ３（Ａｌ２Ｏ３を重量で４％有する）であることを除き、両者の層構成、高屈折率層の材料及び各層の物理的厚みは同一である（【０２１７】【表２】、【０２１９】参照。）ところ、平均視感反射率ＲＶは前者、後者とも０．９％である（【０２２０】【表４】参照。）。また、本願の参考例４（同実施例６）と実施例３（同実施例７）とを比較すると、低屈折率層の材料が前者はＳｉＯ２で後者はＳｉＯ２／Ａｌ２Ｏ３（Ａｌ２Ｏ３を重量で４％有する）であることを除き、両者の層構成、高屈折率層の材料及び各層の物理的厚みは同一である（【０２１８】【表３】、【０２１９】参照。）ところ、平均視感反射率ＲＶは前者が０．６８％、後者が０．７４％である（【０２２０】【表４】参照。）。さらに、本願の参考例４（同実施例６）と実施例４（同実施例８）とを比較すると、低屈折率層の材料が前者はＳｉＯ２で後者はＳｉＯ２／Ａｌ２Ｏ３（Ａｌ２Ｏ３を重量で８％有する）であることを除き、両者の層構成、高屈折率層の材料及び各層の物理的厚みは同一である（【０２１８】【表３】、【０２１９】参照。）ところ、平均視感反射率ＲＶは前者が０．６８％、後者が０．７５％である（【０２２０】【表４】参照。）。
（イ）上記（ア）からみて、引用発明において、低屈折率層をＳｉＯ２層に替えてＳｉＯ２とＡｌ２Ｏ３の混合物を含む層（ただし、ＳｉＯ２／Ａｌ２Ｏ３の総重量に対してＡｌ２Ｏ３を重量で１ないし５％含み、当該ＳｉＯ２とＡｌ２Ｏ３の混合物を含む層の屈折率は１．４８を超えない）となした場合の平均視感反射率ＲＶの上昇幅はせいぜい０．０７ポイント程度と見積もられるから、５層構造の先行例の視感反射率が１％以下（０．６％程度）であること（上記ア参照。）も考慮すると、７層構造の引用発明において、低屈折率層をＳｉＯ２層に替えてＳｉＯ２とＡｌ２Ｏ３の混合物を含む層（ただし、ＳｉＯ２／Ａｌ２Ｏ３の総重量に対してＡｌ２Ｏ３を重量で１ないし５％含み、当該ＳｉＯ２とＡｌ２Ｏ３の混合物を含む層の屈折率は１．４８を超えない）となした場合に、平均視感反射率を１．０％以下とすることが困難になるとはいえない。
　オ　上記アないしエからみて、引用発明において、低屈折率層をＳｉＯ２層に替えてＳｉＯ２とＡｌ２Ｏ３の混合物を含む層（ただし、ＳｉＯ２／Ａｌ２Ｏ３の総重量に対してＡｌ２Ｏ３を重量で１ないし５％の範囲で含み、当該ＳｉＯ２とＡｌ２Ｏ３の混合物を含む層の屈折率は１．４８を超えない）となしたものにおいて、反射防止膜側の平均視感反射率を１．０％以下とすることは当業者が容易になし得た程度のことである。
　
（３）効果について
　本願発明の奏する効果は、引用発明の奏する効果及び引用例２記載の技術的事項の奏する効果から当業者が予測することができた程度のものである。
　
（４）まとめ
　したがって、本願発明は、当業者が引用発明及び引用例２記載の技術的事項に基づいて容易に発明をすることができたものである。
　
６　むすび
　本願発明は、以上のとおり、当業者が引用例１に記載された発明及び引用例２記載の技術的事項に基づいて容易に発明をすることができたものであるから、特許法第２９条第２項の規定により特許を受けることができない。
　したがって、本願の他の請求項に係る発明について検討するまでもなく、本願は拒絶すべきものである。
　よって、結論のとおり審決する。